(57)【要約】【課題】６，６’−（アルキレンジオキシ）ジ−２−ナフトエ酸のエステル化合物とエチレングリコールとをエステル交換反応させる際に、反応不良を防止すると共に、高結晶化異物の生成を抑制するポリエステルの製造方法を提供。【解決手段】６，６’−（アルキレンジオキシ）ジ−２−ナフトエ酸の低級アルキルエステルとエチレングリコールとをエステル交換反応させ、さらに重縮合反応させるポリエステルの製造方法であって、エステル交換反応を０．０８〜０．３０ＭＰａの加圧下で行うポリエステルの製造方法。【選択図】なし【特許請求の範囲】
【請求項１】
下記式（Ｉ）で表される６，６’−（アルキレンジオキシ）ジ−２−ナフトエ酸の低級アルキルエステルとエチレングリコールとをエステル交換反応させ、さらに重縮合反応させるポリエステルの製造方法であって、
エステル交換反応を０．０８〜０．３０ＭＰａの加圧下で行うことを特徴とするポリエステルの製造方法。
R2-O(O)C-R4-OR1O-R4-C(O)O-R3      （Ｉ）
（上記式（Ｉ）中の、Ｒ１は炭素数１〜１０のアルキル基であり、Ｒ２およびＲ３はそれぞれ炭素数１〜４のアルキル基であり、Ｒ４は２，６−ナフタレンジイル基である。）
【請求項２】
エステル交換反応が、チタン化合物およびマンガン化合物からなる群より選ばれる少なくとも１種の存在下で行われる請求項１記載のポリエステルの製造方法。
【請求項３】
エステル交換反応が、６，６’−（アルキレンジオキシ）ジ−２−ナフトエ酸の低級アルキルエステルのほかに、下記式（ＩＩ）で示される芳香族ジカルボン酸成分の併存下で行われる請求項１記載のポリエステルの製造方法。
R6-O(O)C-R5-C(O)O-R7      （ＩＩ）
（上記式（Ｉ）中の、Ｒ５はフェニレン基またはナフタレンジイル基であり、Ｒ６およびＲ７はそれぞれ炭素数１〜４のアルキル基である。）
【請求項４】
前記式（ＩＩ）で示される芳香族ジカルボン酸成分が、テレフタル酸、イソフタル酸、２，６−ナフタレンジカルボン酸、２，７−ナフタレンジカルボン酸およびそれらのエステル形成性誘導体からなる群より選ばれる少なくとも１種である請求項３記載のポリエステルの製造方法。
【請求項５】
前記式（Ｉ）で表される６，６’−（アルキレンジオキシ）ジ−２−ナフトエ酸成分と前記式（ＩＩ）で示される芳香族ジカルボン酸成分とが、モル比で１０：９０〜８０：２０の範囲にある請求項３記載のポリエステルの製造方法。
【発明の詳細な説明】
【技術分野】
【０００１】
本発明は、６，６’−（アルキレンジオキシ）ジ−２−ナフトエ酸の低級アルキルエステルとエチレングリコールとをエステル交換反応させ、さらに重縮合反応させるポリエステルの製造方法に関する。
【背景技術】
【０００２】
ポリエチレンテレフタレートやポリエチレン−２，６−ナフタレートに代表される芳香族ジカルボン酸とグリコール成分とからなる芳香族ポリエステルは、優れた機械的特性や化学的特性を有することから、繊維、フィルムまたはボトルなどの成形品に幅広く展開されている。しかしながら、さらなる市場からの高性能化の要求は強く、その改良が望まれている。
【０００３】
そのような中で、ポリエチレン−２，６−ナフタレートよりも更に高性能のポリエステルとして、特許文献１〜４には６，６’−（アルキレンジオキシ）ジ−２−ナフトエ酸のエステル化合物であるジエチル−６，６’−（アルキレンジオキシ）ジ−２−ナフトエートから得られるポリアルキレン−６，６’−（アルキレンジオキシ）ジ−２−ナフトエートが提案されている。そして、特許文献４では、６，６’−（アルキレンジオキシ）ジ−２−ナフトエ酸のジエチルエステルとエチレングリコールとをエステル交換反応させ、さらに重縮合反応させる製造方法が記載されている。
【０００４】
しかしながら、本発明者らが検討したところ、６，６’−（アルキレンジオキシ）ジ−２−ナフトエ酸のエステル化合物とエチレングリコールとをエステル交換反応させる途中で、反応不良を起こしたり、高結晶化異物が生成してきたりする問題があることを見出した。
【０００５】
【特許文献１】特開昭６０−１３５４２８号公報
【特許文献２】特開昭６０−２２１４２０号公報
【特許文献３】特開昭６１−１４５７２４号公報
【特許文献４】特開平６−１４５３２３号公報
【発明の開示】
【発明が解決しようとする課題】
【０００６】
本発明者らは、６，６’−（アルキレンジオキシ）ジ−２−ナフトエ酸のエステル化合物とエチレングリコールとをエステル交換反応させる際に、反応不良を防止すると共に、高結晶化異物の生成を抑制するポリエステルの製造方法を提供することにある。
【課題を解決するための手段】
【０００７】
通常エステル交換反応は、エステル化反応のように過酷な条件にしなくても反応を進行させやすいことから、ジエチレングリコールなどの副生物の生成を抑えやすい。ところが、原料として、６，６’−（アルキレンジオキシ）ジ−２−ナフトエ酸のエステル化合物とエチレングリコールとを用いた場合、反応生成物である６，６’−（アルキレンジオキシ）ジ−２−ナフトエ酸のエチレングリコールエステル化合物の融点が非常に高く、またエチレングリコールへの溶解性が非常に低いためか、エステル交換反応の途中で反応生成物などの一部が析出し、エステル交換反応不良が発生したりする問題があることを見出した。具体的には、析出物が長時間加熱されて高結晶化物に一部が変化しているためと思われるが、エステル交換反応物を輸送する途中にあるフィルターを詰まらせて工程を不安定化したり、ポリマー中に異物として残り、品位を低下させたりする。
【０００８】
そこで、本発明者らが鋭意研究したところ、エステル交換反応を加圧下で反応させることにすれば、６，６’−（アルキレンジオキシ）ジ−２−ナフトエ酸のエチレングリコールエステル化合物の析出を防ぎ、上記の問題が解決することを見出し、本発明に到達した。
【０００９】
かくして本発明によれば、本発明の目的は、下記式（Ｉ）
R2-O(O)C-R4-OR1O-R4-C(O)O-R3      （Ｉ）
（上記式（Ｉ）中の、Ｒ１は炭素数１〜１０のアルキル基であり、Ｒ２およびＲ３はそれぞれ炭素数１〜４のアルキル基であり、Ｒ４は２，６−ナフタレンジイル基である。）
で表される６，６’−（アルキレンジオキシ）ジ−２−ナフトエ酸の低級アルキルエステルとエチレングリコールとをエステル交換反応させ、さらに重縮合反応させるポリエステルの製造方法であって、エステル交換反応を０．０８〜０．３０ＭＰａの加圧下で行うポリエステルの製造方法によって達成される。
【００１０】
さらにまた、本発明によれば、本発明の好ましい態様として、エステル交換反応が、チタン化合物およびマンガン化合物からなる群より選ばれる少なくとも１種の存在下で行われること、エステル交換反応が、６，６’−（アルキレンジオキシ）ジ−２−ナフトエ酸の低級アルキルエステルのほかに、下記式（ＩＩ）
R6-O(O)C-R5-C(O)O-R7      （ＩＩ）
（上記式（Ｉ）中の、Ｒ５はフェニレン基またはナフタレンジイル基であり、Ｒ６およびＲ７はそれぞれ炭素数１〜４のアルキル基である。）で示される芳香族ジカルボン酸成分の併存下で行われること、前記式（ＩＩ）で示される芳香族ジカルボン酸成分が、テレフタル酸、イソフタル酸、２，６−ナフタレンジカルボン酸、２，７−ナフタレンジカルボン酸およびそれらのエステル形成性誘導体からなる群より選ばれる少なくとも１種であること、前記式（Ｉ）で表される６，６’−（アルキレンジオキシ）ジ−２−ナフトエ酸成分と前記式（ＩＩ）で示される芳香族ジカルボン酸成分とが、モル比で１０：９０〜８０：２０の範囲にあることの少なくともいずれかを具備するポリエステルの製造方法も提供される。
【発明の効果】
【００１１】
本発明によれば、６，６’−（アルキレンジオキシ）ジ−２−ナフトエ酸のエステル化合物とエチレングリコールとのエステル交換反応を安定的に進行させることができ、その結果、異物量の少ない優れたポリマーを安定的に生産することができる。
【発明を実施するための最良の形態】
【００１２】
本発明における、前述の構造式（Ｉ）で示される６，６’−（アルキレンジオキシ）ジ−２−ナフトエ酸（以下、ＡＮＡと称することがある。）のエステル化合物としては、Ｒ１の部分が炭素数１〜１０のアルキレン基であるものである。好ましくは６，６’−（エチレンジオキシ）ジ−２−ナフトエ酸成分、６，６’−（トリメチレンジオキシ）ジ−２−ナフトエ酸成分および６，６’−（ブチレンジオキシ）ジ−２−ナフトエ酸成分が挙げられる。これらの中でも、本発明の効果の点からは、上記一般式（Ｉ）におけるＲの炭素数が偶数のものが好ましく、特に６，６’−（エチレンジオキシ）ジ−２−ナフトエ酸成分が好ましい。また、Ｒ２およびＲ３は、それぞれ反応性の点などから、炭素数１〜４のアルキル基が好ましく、特にメチル基が好ましい。
【００１３】
また、前述の構造式（Ｉ）で示されるＡＮＡの低級アルキルエステルと反応させるグリコールは、機械的特性などの点からエチレングリコールであり、好ましくはグリコール成分の９０モル％以上がエチレングリコール成分である。
【００１４】
ところで、本発明の製造方法で得られるポリエステルは、非常に融点が高く、高結晶性になりやすい。そのため、フィルムなどに製膜するときの成形性などを向上させつつ機械的特性などを損なわない観点から、また前述の不溶性で高結晶性の異物による影響を抑える観点から、ＡＮＡ成分以外の他の芳香族ジカルボン酸成分を共重合することが好ましい。好ましい共重合するＡＮＡ成分以外の他の芳香族ジカルボン酸成分としては、反応性が良好で、より機械的特性などを高度に維持しやすい観点から、前記式（ＩＩ）で表わされるものである。具体的には、テレフタル酸成分、フタル酸成分、イソフタル酸成分、２，６−ナフタレンジカルボン酸成分または２，７−ナフタレンジカルボン酸成分などが挙げられる。これらの中でもより機械的特性などを高度に維持しやすい観点から、テレフタル酸成分、イソフタル酸成分、２，６−ナフタレンジカルボン酸成分および２，７−ナフタレンジカルボン酸成分が好ましく、特にテレフタル酸成分と２，６−ナフタレンジカルボン酸成分が好ましく、最も好ましいのは２，６−ナフタレンジカルボン酸成分である。
【００１５】
好ましい前記式（Ｉ）で表されるＡＮＡ成分と前記式（ＩＩ）で示される芳香族ジカルボン酸成分とのモル比は、１０：９０〜８０：２０の範囲であり、さらに５０：５０〜８０：２０の範囲である。ＡＮＡ成分の割合が少なすぎたり、前記式（ＩＩ）で示される芳香族ジカルボン酸成分の割合が多すぎたりすると、加圧による効果が乏しくなりやすい。他方、ＡＮＡ成分の割合が多すぎたり、前記式（ＩＩ）で示される芳香族ジカルボン酸成分の割合が少なすぎたりすると、得られるポリエステルが非常に融点の高い高結晶性のものになりやすく、フィルムなどに製膜するときの成形性などが難しくなりやすい。また、前述の不溶性で高結晶性の異物による影響も出やすくなる。なお、ＡＮＡ成分以外の他の芳香族ジカルボン酸成分は、前記構造式（ＩＩ）で示される低級アルキルエステルの形態で用いられるのが好ましく、前記構造式（ＩＩ）で示されるＲ６およびＲ７は、それぞれ反応性の点などから、炭素数１〜４のアルキル基が好ましく、特にジメチルエステルやジエチルエステルが好ましい。
【００１６】
本発明の製造方法では、本発明の効果を損なわない範囲で、ＡＮＡ成分、ＡＮＡ成分以外の前記（ＩＩ）式で示される芳香族ジカルボン酸成分およびエチレングリコール成分以外の他の共重合成分を、例えば全酸成分のモル数に対して１０モル％以下、さらに５モル％以下の範囲で共重合していてもよい。具体的なさらなる共重合成分としては、ヘキサヒドロテレフタル酸成分、ヘキサヒドロイソフタル酸成分などの脂環式ジカルボン酸成分、コハク酸成分、グルタル酸成分、アジピン酸成分、ピメリン酸成分、スベリン酸成分、アゼライン酸成分、セバシン酸成分、ウンデカジカルボン酸成分、ドデカジカルボン酸成分などの脂肪族ジカルボン酸成分、イソプロピレングリコール成分、テトラメチレングリコール成分、ヘキサメチレングリコール成分、オクタメチレングリコール成分、ジエチレングリコール成分などのグリコール成分、ｐ−ヒドロキシ安息香酸成分、ｐ−β−ヒドロキシエトキシ安息香酸成分などのヒドロキシカルボン酸成分や、アルコキシカルボン酸成分、ステアリルアルコール成分、ベンジルアルコール成分、ステアリン酸成分、ベヘン酸成分、安息香酸成分、ｔ−ブチル安息香酸成分、ベンゾイル安息香酸成分などの単官能成分、トリカルバリル酸成分、トリメリット酸成分、トリメシン酸成分、ピロメリット酸成分、ナフタレンテトラカルボン酸成分、トリメチロールエタン成分、トリメチロールプロパン成分、グリセロール成分、ペンタエリスリトール成分などが挙げられる。
【００１７】
さらに、本発明のポリエステルの製造方法について詳述する。
まず、第一反応工程として、前記構造式（Ｉ）で示されるＡＮＡのエステル形成性誘導体とエチレングリコールとを、要すればさらに前記構造式（ＩＩ）で示される芳香族ジカルボン酸のエステル形成性誘導体とをエステル交換反応させる。
【００１８】
第一反応工程に存在させるエチレングリコール成分のモル数は特に指定しないが、全酸成分のモル数に対して、１．１〜１０倍が好ましい。常温のグリコール成分にほとんど溶解しない６，６’−（アルキレンジオキシ）ジ−２−ナフトエ酸のエステル形成誘導体をエチレングリコールスラリー状で反応器に供給する場合には、６〜１０倍が好ましく、副生するジエチレングリコール量を減らすことを重要視する場合には、２〜５倍であることが好ましい。
【００１９】
本発明は、前述の第一反応工程におけるエステル交換反応を加圧下で行うことを最大の特徴とする。原料のＡＮＡのエステル形成誘導体は融点が高く、例えばＲ１がエチレン基で、Ｒ２およびＲ３がメチル基であるものは２４５〜２５０℃である。また、これをエチレングリコールでエステル交換したエチレングリコールエステル体は約２６０℃と高い。そして、これらのＡＮＡのエステル体は、エチレングリコールへの溶解性も低く、加圧せずにエステル交換反応を行った場合、原料の６，６’−（アルキレンジオキシ）ジ−２−ナフトエ酸のメチルエステル体が溶解していても、反応して発生した６，６’−（アルキレンジオキシ）ジ−２−ナフトエ酸のエチレングリコールエステル体が析出することがある。この析出物は両末端にある酸の片方だけがエチレングリコールエステル体となっていることもあり、一部はこのまま反応せずにメチルエステル体が残存することになる。また、上記の反応物を析出したまま反応を継続すると、この反応物が高結晶化し、昇温し、析出物を溶解させた後も一部残存し、第一工程から第二工程へ輸送する途中にあるフィルターの目詰まりを起こしたり、ポリマー中に残存したりすることになる。したがって、上記のエステル交換反応を、反応物が析出しないような温度で実施する必要があり、そのために加圧することが必要となる。具体的には、０．０８〜０．３０ＭＰａの加圧下で、好ましくは０．１５〜０．２５ＭＰａの加圧下で行う。その際の反応温度として、２１０〜２５０℃の範囲で、好ましくは２２０〜２５０℃の範囲で行うことが好ましい。そして、反応開始後は、上記の温度へ速やかに昇温することが好ましい。
【００２０】
上記のエステル交換反応を進行させるためには、触媒を添加しておくことが好ましい。ここで使用するエステル交換反応触媒としては公知のものでよく、酢酸マンガン、酢酸マグネシウム、酢酸カルシウム、酢酸亜鉛、酢酸チタン、テトラ−ｎ−ブチルチタネート、テトラ−ｎ−ブチルチタネートと芳香族多価カルボン酸またはその無水物との反応生成物等が挙げられる。これらの中でも、酢酸マンガン、テトラ−ｎ−ブチルチタネートおよびテトラ−ｎ−ブチルチタネートと芳香族多価カルボン酸もしくはその無水物との反応生成物が好ましい。本発明においては、上記の触媒の添加量については特に制限されない。触媒の添加時期としては、上記の温度へ上昇し、６，６’−（アルキレンジオキシ）ジ−２−ナフトエ酸のエステル形成誘導体が融解した後に添加することが、発生するアルコールの分圧、潜熱による温度低下の影響を考慮すると好ましい。第一工程反応器の上部に設置する蒸留装置の塔頂の温度低下が起こらなくなったときを反応終了とし、反応終了後、反応器内を常圧に戻す。
【００２１】
そして、エステル交換触媒を添加している場合はそれを失活させるため、また最終的に重縮合反応で生成されるポリエステルの耐熱性を向上させるため、第一反応工程が終了した段階で、リン化合物を安定剤として加えることが好ましい。リン化合物はそれ自体公知のものを好適に使用でき、例えばリン酸、亜リン酸、リン酸トリメチルエステル、トリエチルホスホノアセテートなどが挙げられる。
【００２２】
その後、残っているエチレングリコールを追い出すために、最終的に２５０℃まで昇温することが好ましい。本発明の方法は、加圧下で反応を行うため副生物であるジエチレングリコール成分が増加しやすい。このジエチレングリコールを抑制したい場合は、カリウムやナトリウム等のアルカリ金属化合物を添加したり、テトラアルキルアンモニウムヒドロキシドなどのアルカリ性の化合物をさらに添加することが好ましい。
【００２３】
このようにして第一反応工程によって得られた反応生成物は、さらにそれらを重縮合反応させる第二反応工程に輸送される。この途中に反応生成物に含まれる異物を除去するためにフィルターを設置することが好ましい。フィルターの目開きは５μｍ〜１００μｍまで目的によって使用することできる。
【００２４】
つぎに、第二反応工程で行なわれる重縮合反応について説明する。まず、重縮合温度は得られるポリマーの融点以上、より好ましくは融点より５℃高い温度から融点より１００℃高い温度まで、さらに好ましくは融点より２０℃高い温度から５０℃高い温度までで行うのが好ましい。また、重縮合反応は通常５０Ｐａ以下の減圧下で行うのが好ましい。５０Ｐａより高いと重縮合反応に要する時間が長くなり且つ重合度の高い共重合芳香族ポリエステルを得ることが困難になる。
【００２５】
上記の重縮合反応を進行させるには重縮合触媒の添加が必要である。ここで使用する重縮合触媒としては公知なものでよく、チタン、ゲルマニウム、アンチモン、アルミニウム、ニッケル、亜鉛、スズ、コバルト、ロジウム、イリジウム、ジルコニウム、ハフニウム、等の化合物が挙げられる。より好ましい金属としては、チタン、ゲルマニウム、アンチモンである。
【００２６】
本発明の製造方法によって得られるポリエステルは、本発明の効果を阻害しない範囲で、他の熱可塑性ポリマー、紫外線吸収剤等の安定剤、酸化防止剤、可塑剤、滑剤、難燃剤、離型剤、顔料、核剤、充填剤あるいはガラス繊維、炭素繊維、層状ケイ酸塩などを必要に応じて配合してポリエステル組成物としても良く、そのようなポリエステル組成物にすることは得られる成形品に更なる特性を付与しやすいことから好ましい。なお、他の熱可塑性ポリマーとしては、ポリアミド系樹脂、ポリカーボネート、ＡＢＳ樹脂、ポリメチルメタクリレート、ポリアミド系エラストマー、ポリエステル系エラストマー、さらにはＡＮＡ成分を含まないポリエステル系樹脂などが挙げられる。
【００２７】
本発明の製造方法で得られるポリエステルは、さらに溶融紡糸することで繊維に、溶融製膜することでフィルムやシートに、そして射出成形することでボトルや容器などの成形品とすることができる。
【実施例】
【００２８】
以下に実施例及び比較例を挙げ、本発明をより具体的に説明する。なお、本発明では、以下の方法により、その特性を測定および評価し、特に断らない限り、ｐｐｍおよび部は、重量を基準とした値である。
【００２９】
（１）固有粘度（ＩＶ）
得られたポリエステルの固有粘度はＯ−クロロフェノール／１，１，２，２−テトラクロロエタン（４０／６０重量比）の混合溶媒を用いて、温度３５℃で測定し求めた。
【００３０】
（２）ジエチレングリコール含有量（ＤＥＧ）
ヒドラジンにより得られたポリエステルを加水分解した後、遊離したジエチレングリコールをガスクロマトグラフィー（Ｈｅｗｌｅｔｔ  Ｐａｃｋａｒｄ社製、商品名６９９０）にて分析した。
【００３１】
［実施例１］
６，６’−（エチレンジオキシ）ジ−２−ナフトエ酸ジメチル３０ｋｇ（６９．８モル）、２，６−ナフタレンジカルボン酸ジメチルエステル７．３ｋｇ（２９．９モル）、エチレングリコール２４．７ｋｇを攪拌機、精留塔、冷却管を備えた圧力容器に仕込み、１５０℃まで昇温した。その時点で酢酸マンガンの４水和物７．３ｇを加え、反応装置全体の圧力は常に０．２０ＭＰａにコントロールさせ更に加熱してエステル交換反応を行った。精留塔の塔頂温度は１８０℃になると全還流とし、１８０℃以下では還流比１にて反応を続けた。反応液温度が２０５℃になった時点で６，６’−（エチレンジオキシ）ジ−２−ナフトエ酸ジメチルはエチレングリコールに溶解し透明となった。最終的に内温を２４５℃まで昇温したところで反応終了とした。
【００３２】
続いて圧力を常圧に戻した際、内温が２２０℃まで低下したが析出物は見られなかった。その後、トリメチルフォスフェート６．２ｇ、三酸化アンチモン５．８ｇを加え、内温を２５０℃まで再度昇温し、余分のエチレングリコールを留出させたのち、窒素により０．３ＭＰａの圧力をかけて目開き１０μｍの金網フィルターを通過させて反応液を重縮合容器に移した。
その後反応容器内温を徐々に昇温しながら、ゆっくりと容器内を減圧し、２９０℃、５０Ｐａで所定の攪拌電力に到達するまで重縮合反応を続け、共重合芳香族ポリエステルを製造した。得られた、ポリエステルの特性を表１に示す。
【００３３】
［実施例２］
表1に示すように、共重合させる芳香族ジカルボン酸をジメチルテレフタレートに変え、共重合率を変更したこと、エチレングリコールの仕込量を変更したこと、反応圧力を０．２５ＭＰａに変更したこと以外は、実施例１と同様に行った。
エステル交換反応中に、生成物が析出してくることはなく、また目開き１０μｍの金網フィルターによるろ過も問題なく行うことができた。得られた、ポリエステルの特性を表１に示す。
【００３４】
［実施例３］
表1に示すように、２，６−ナフタレンジカルボン酸ジメチルエステルの共重合率を変更したこと、エチレングリコールの仕込量を変更したこと、反応圧力を０．１５ＭＰａに変更したこと、エステル交換触媒をチタンテトラブトキシドとトリメリット酸無水物をモル比１：２で１７５℃、４時間反応させた反応物に変更したこと、反応終了温度を２４０℃にしたこと、トリメチルフォスフェート４．４ｇ（２０ミリモル％）を添加し、三酸化アンチモンを添加しなかったこと以外は、実施例１と同様に行った。
エステル交換反応中に、生成物が析出してくることはなく、また目開き１０μｍの金網フィルターによるろ過も問題なく行うことができた。得られた、ポリエステルの特性を表１に示す。
【００３５】
［比較例１］
６，６’−（エチレンジオキシ）ジ−２−ナフトエ酸ジメチル３０Ｋｇ（６９．８モル）、２，６−ナフタレンジカルボン酸ジメチルエステル７．３Ｋｇ（２９．９モル）、エチレングリコール２４．７Ｋｇを攪拌機、精留塔、冷却管を備えた圧力容器に仕込み、１５０℃まで昇温した。その時点で酢酸マンガンの４水和物を７．３ｇを加え、常圧下エステル交換反応を行った。精留塔の塔頂温度は７０℃以上になると全還流とし、７０℃以下では還流比１にて反応を続けた。エステル交換反応中に６，６’−（アルキレンジオキシ）ジ−２−ナフトエ酸ジメチルは一旦内温２０５℃でエチレングリコールに溶解して透明になったが、エステル交換反応生成物が析出し白濁した。反応終了後、トリメチルフォスフェート６．２ｇ、三酸化アンチモン５．８ｇを加え、内温を２５０℃まで再度昇温し、余分のエチレングリコールを留出させた。その途中で白濁していた反応液は透明になった。窒素により０．３ＭＰａの圧力をかけて目開き１０μｍの金網フィルターを通過させようとしたが、途中でフィルターが詰まったため、フィルターを取り外した後、再度反応液を重縮合容器に移した。
【００３６】
その後反応容器内温を徐々に昇温しながら、ゆっくりと容器内を減圧し、２９０℃、５０Ｐａで所定の攪拌電力に到達するまで重縮合反応を続け、共重合芳香族ポリエステルを製造した。得られた、ポリエステルの特性を表１に示す。
【００３７】
［比較例２］
表1に示すように、共重合させる芳香族ジカルボン酸をジメチルテレフタレートに変え、共重合率を変更したこと、エチレングリコールの仕込量を変更したこと、常圧下でエステル交換をおこなったこと以外は、比較例２と同様に行った。エステル交換反応中に６，６’−（エチレンジオキシ）ジ−２−ナフトエ酸ジメチルは一旦内温２０５℃でエチレングリコールに溶解して透明になったが、エステル交換反応生成物が析出し白濁した。反応終了後、余分のエチレングリコールを留出させながら内温を２５０℃まで再度昇温した。その途中で白濁していた反応液は透明になった。窒素により０．３ＭＰａの圧力をかけて１０μｍの金網フィルターを通過させようとしたが、途中でフィルターが詰まったため、フィルターを取り外した後、再度反応液を重縮合容器に移した。
【００３８】
【表１】
2009167322.tif 000002
【００３９】
表1中の、ＡＮＡ成分は６，６’−（エチレンジオキシ）ジ−２−ナフトエ酸成分、ＡＮＡ以外は２，６−ナフタレンジカルボン酸成分またはテレフタル酸成分を意味し、エチレングリコール添加量は全酸成分のモル数で添加したエチレングリコールのモル数を割ったモル比、チタン化合物はチタンテトラブトキシドと無水トリメリット酸をモル比１：２で１７５℃、４時間反応させた反応物、反応ゲージ圧力はエステル交換反応を行った圧力、ＩＶは固有粘度、ＤＥＧは副生物として生成されたジエチレングリコール量を示す。また、異物はエステル交換反応終了後の目開き１０μｍの金網フィルターを問題なく通過したかどうかであり、「なし」は問題なく通過、「あり」はフィルターを詰まらせて通過できなかったことを意味する。
【産業上の利用可能性】
【００４０】
本発明の製造方法で得られるポリエステルは、押出成形、射出成形、圧縮成形、ブロー成形などの通常の溶融成形に供することができ、繊維、フィルム、三次元成形品、容器、ホース等に加工することができる。